(57)【要約】【課題】無溶剤条件下で液状樹脂等の粘性物質と混合した際に、粘性物質への分散性に優れており、粘度の増大が抑制されるシリカ粒子、及びシリカ粒子の製造方法を提供する。【解決手段】２９Ｓｉ−固体ＮＭＲスペクトルが、Ｍ、Ｔ２及びＴ３のピークを有するシリカ粒子であって、  前記Ｍは、１５〜１０ｐｐｍの範囲内に化学シフトの中心値を有するピークを示し、  前記Ｔ２は、−５５〜−６０ｐｐｍの範囲内に化学シフトの中心値を有するピークを示し、  前記Ｔ３は、−６５〜７０ｐｐｍの範囲内に化学シフトの中心値を有するピークを示し、  前記シリカ粒子を粘性物質中に含有するシリカ粒子含有組成物の、下記粘度測定方法により測定される粘度が、前記粘性物質の粘度の３０倍以下であることを特徴とするシリカ粒子。［粘度測定方法］（１）粘性物質と、シリカ粒子とを無溶剤条件下にて１：１の質量比で混合して、シリカ粒子含有組成物を調製する。（２）Ｅ型粘度計を用いて、２５℃、回転数５ｒｐｍの条件で粘度を測定する。【選択図】なし【特許請求の範囲】
【請求項１】
２９Ｓｉ−固体ＮＭＲスペクトルが、Ｍ、Ｔ２及びＴ３のピークを有するシリカ粒子であって、
前記Ｍは、１５〜１０ｐｐｍの範囲内に化学シフトの中心値を有するピークを示し、
前記Ｔ２は、−５５〜−６０ｐｐｍの範囲内に化学シフトの中心値を有するピークを示し、
前記Ｔ３は、−６５〜７０ｐｐｍの範囲内に化学シフトの中心値を有するピークを示し、
前記シリカ粒子を粘性物質中に含有するシリカ粒子含有組成物の、下記粘度測定方法により測定される粘度が、前記粘性物質の粘度の３０倍以下であることを特徴とするシリカ粒子。
［粘度測定方法］
（１）粘性物質と、シリカ粒子とを無溶剤条件下にて１：１の質量比で混合して、シリカ粒子含有組成物を調製する。
（２）Ｅ型粘度計を用いて、２５℃、回転数５ｒｐｍの条件で粘度を測定する。
【請求項２】
前記粘性物質は、液状樹脂であり、Ｅ型粘度計を用いて２５℃、回転数５ｒｐｍの条件で測定される粘度が５０〜５０００ｍＰａ・ｓである、請求項１に記載のシリカ粒子。
【請求項３】
前記液状樹脂は、トリメチロールプロパントリアクリレート及びビスフェノールＡ型樹脂から選択される少なくとも１種の液状樹脂である、請求項２に記載のシリカ粒子。
【請求項４】
前記シリカ粒子は、下記ヘイズ差測定方法により測定されるヘイズ差ΔＨが、＋３％以下である、請求項１〜３のいずれかに記載のシリカ粒子。
［ヘイズ差測定方法］
（１）粘性物質と、シリカ粒子とを無溶剤条件下にて１：１の質量比で混合して、基材フィルム上に、５０μｍの厚みで塗布し、積層体とする。
（２）積層体のヘイズと、基材フィルムのヘイズとの差ΔＨを、下記式に基づいて算出する。
ΔＨ（％）＝（積層体のヘイズ（％））−（基材フィルムのヘイズ（％））
【請求項５】
請求項１〜４のいずれかに記載のシリカ粒子を、粘性物質中に含有することを特徴とする、シリカ粒子含有組成物。
【請求項６】
前記シリカ粒子と、前記粘性物質とを１：４〜４：１の質量比で含有する、請求項５に記載のシリカ粒子含有組成物。
【請求項７】
ハードコート用材料、３Ｄプリンター用材料、又は封止用材料である、請求項１〜４のいずれかに記載のシリカ粒子、又は、請求項５若しくは６に記載のシリカ粒子含有組成物。
【請求項８】
請求項１〜４のいずれかに記載のシリカ粒子、及び、有機溶媒を含有することを特徴とする、オルガノゾル。
【請求項９】
シリカ粒子の製造方法であって、
（１）水系中性シリカスラリーに、アルコール及びトリアルコキシシランを加えて、４５℃以上、前記アルコールの沸点以下の温度で加熱する工程１、
（２）工程１で得られた液にオルガノシラザンを添加し、４５℃以上、前記アルコールの沸点以下の温度で加熱する工程２、
（３）工程２で得られた液に、水及び濾過促進剤を添加する工程３、並びに、
（４）工程３で得られた液を濾過し、乾燥させる工程４
を含むことを特徴とする、シリカ粒子の製造方法。
【請求項１０】
前記アルコールは、炭素数３以下のアルコールである、請求項９に記載の製造方法。
【請求項１１】
前記トリアルコキシシランは、３−メタクリロキシプロピルトリメトキシシラン、Ｎ−フェニル−３−アミノプロピルトリメトキシシラン及びトリフルオロプロピルトリメトキシシランからなる群より選択される少なくとも１種である、請求項９又は１０に記載の製造方法。
【請求項１２】
前記オルガノシラザンは、ヘキサメチルジシラザンであり、且つ、前記工程２の前記ヘキサメチルジシラザンの添加量が、前記工程１で用いる水系中性シリカスラリーを１００質量部として、５〜１５質量部である、請求項９〜１１のいずれかに記載の製造方法。
【請求項１３】
前記濾過促進剤は、塩酸、酢酸、又はγ−ブチロラクトンである、請求項９〜１２のいずれかに記載の製造方法。
【発明の詳細な説明】
【技術分野】
【０００１】
本発明は、シリカ粒子、シリカ粒子含有組成物、オルガノゾル及びシリカ粒子の製造方法に関する。
【背景技術】
【０００２】
従来、無機酸化物微粒子が様々な用途で用いられている。特に、シリカ粒子は、樹脂製品中に含有される構成とすることにより、当該樹脂製品に耐摩耗性等の様々な特性を付与することができるため、有用に用いられている。
【０００３】
上述のようなシリカ粒子として、特定の官能基がシリカ粒子の表面に結合しているシリカ粒子材料が提案されており、水を含む液状媒体中でシランカップリング剤およびオルガノシラザンによってシリカ粒子を表面処理する表面処理工程を有するシリカ粒子の表面処理方法により処理されたシリカ粒子が提案されている（例えば、特許文献１参照。）。
【０００４】
また、ビーム活性官能基で表面修飾された無機ナノ粒子を用いてプラスチック物品の耐摩耗性を向上させる方法が提案されている（例えば、特許文献２参照。）。
【０００５】
更に、二酸化ケイ素を含む水性シリカゾルと、特定のシランカップリング剤（Ａ）とを混合し、反応させる工程（Ｉ）と、前記工程（Ｉ）で得られた生成物と、特定の化合物（２）及び／または特定の化合物（３）から構成されるシランカップリング剤（Ｂ）とを混合し、反応させる工程（ＩＩ）とを含む変性シリカ微粒子の製造方法が提案されており、シランカップリング剤（Ｂ）として、ヘキサメチルシラザンを用いることが開示されている（例えば、特許文献３参照。）。
【０００６】
しかしながら、特許文献１〜３に記載のシリカ粒子等では、シリカ粒子の分散性については十分に検討されていない。シリカ粒子を含有する樹脂製品を製造する場合、シリカ粒子を液状樹脂等の粘性物質と混合して樹脂組成物を調製し、硬化させることとなる。特許文献１〜３に記載のシリカ粒子等では、液状樹脂等の粘性物質への分散性が十分でなく、粘度が高くなり過ぎて混合、撹拌等ができず、均一に分散させることができないという問題がある。このため、樹脂組成物及び樹脂製品の透明性が低下し、また、作業性、成形性に劣るという問題がある。
【０００７】
樹脂組成物の粘度の増大を抑制するために、シリカ粒子と粘性物質とを混合する際に、溶剤の存在下で混合し、溶剤を含有する樹脂組成物を調製して、成型時等に、溶剤を除去することが行われている。
【０００８】
しかしながら、上記方法では、溶剤を除去する工程が必要あり、工程が煩雑であるという問題がある。
【０００９】
従って、無溶剤条件下で液状樹脂等の粘性物質と混合した際に、粘性物質への分散性に優れており、粘度の増大が抑制されるシリカ粒子、当該シリカ粒子を含有するシリカ粒子含有組成物、オルガノゾルの開発が求められており、上記シリカ粒子の製造方法の開発が求められている。
【先行技術文献】
【特許文献】
【００１０】
【特許文献１】特開２０１１−２１３５１４号公報
【特許文献２】特表２００９−５１１７３７号公報
【特許文献３】特開２０１５−８６１０３号公報
【発明の概要】
【発明が解決しようとする課題】
【００１１】
本発明は、上記に鑑みてなされたものであり、無溶剤条件下で液状樹脂等の粘性物質と混合した際に、粘性物質への分散性に優れており、粘度の増大が抑制されるシリカ粒子、及びシリカ粒子の製造方法を提供することを目的とする。
【課題を解決するための手段】
【００１２】
本発明者は上記目的を達成すべく鋭意研究を重ねた結果、２９Ｓｉ−固体ＮＭＲスペクトルが、Ｍ、Ｔ２及びＴ３のピークを有するシリカ粒子であって、シリカ粒子を粘性物質中に含有するシリカ粒子含有組成物の、特定の粘度測定方法により測定される粘度が、粘性物質の粘度の３０倍以下であるシリカ粒子によれば、上記目的を達成できることを見出し、本発明を完成するに至った。
【００１３】
即ち、本発明は、下記のシリカ粒子、シリカ粒子含有組成物、オルガノゾル及びシリカ粒子の製造方法に関する。
１．２９Ｓｉ−固体ＮＭＲスペクトルが、Ｍ、Ｔ２及びＴ３のピークを有するシリカ粒子であって、
前記Ｍは、１５〜１０ｐｐｍの範囲内に化学シフトの中心値を有するピークを示し、
前記Ｔ２は、−５５〜−６０ｐｐｍの範囲内に化学シフトの中心値を有するピークを示し、
前記Ｔ３は、−６５〜７０ｐｐｍの範囲内に化学シフトの中心値を有するピークを示し、
前記シリカ粒子を粘性物質中に含有するシリカ粒子含有組成物の、下記粘度測定方法により測定される粘度が、前記粘性物質の粘度の３０倍以下であることを特徴とするシリカ粒子。
［粘度測定方法］
（１）粘性物質と、シリカ粒子とを無溶剤条件下にて１：１の質量比で混合して、シリカ粒子含有組成物を調製する。
（２）Ｅ型粘度計を用いて、２５℃、回転数５ｒｐｍの条件で粘度を測定する。
２．前記粘性物質は、液状樹脂であり、Ｅ型粘度計を用いて２５℃、回転数５ｒｐｍの条件で測定される粘度が５０〜５０００ｍＰａ・ｓである、項１に記載のシリカ粒子。
３．前記液状樹脂は、トリメチロールプロパントリアクリレート及びビスフェノールＡ型樹脂から選択される少なくとも１種の液状樹脂である、項２に記載のシリカ粒子。
４．前記シリカ粒子は、下記ヘイズ差測定方法により測定されるヘイズ差ΔＨが、＋３％以下である、項１〜３のいずれかに記載のシリカ粒子。
［ヘイズ差測定方法］
（１）粘性物質と、シリカ粒子とを無溶剤条件下にて１：１の質量比で混合して、基材フィルム上に、５０μｍの厚みで塗布し、積層体とする。
（２）積層体のヘイズと、基材フィルムのヘイズとの差ΔＨを、下記式に基づいて算出する。
ΔＨ（％）＝（積層体のヘイズ（％））−（基材フィルムのヘイズ（％））
５．項１〜４のいずれかに記載のシリカ粒子を、粘性物質中に含有することを特徴とする、シリカ粒子含有組成物。
６．前記シリカ粒子と、前記粘性物質とを１：４〜４：１の質量比で含有する、項５に記載のシリカ粒子含有組成物。
７．ハードコート用材料、３Ｄプリンター用材料、又は封止用材料である、項１〜４のいずれかに記載のシリカ粒子、又は、項５若しくは６に記載のシリカ粒子含有組成物。
８．項１〜４のいずれかに記載のシリカ粒子、及び、有機溶媒を含有することを特徴とする、オルガノゾル。
９．シリカ粒子の製造方法であって、
（１）水系中性シリカスラリーに、アルコール及びトリアルコキシシランを加えて、４５℃以上、前記アルコールの沸点以下の温度で加熱する工程１、
（２）工程１で得られた液にオルガノシラザンを添加し、４５℃以上、前記アルコールの沸点以下の温度で加熱する工程２、
（３）工程２で得られた液に、水及び濾過促進剤を添加する工程３、並びに、
（４）工程３で得られた液を濾過し、乾燥させる工程４
を含むことを特徴とする、シリカ粒子の製造方法。
１０．前記アルコールは、炭素数３以下のアルコールである、項９に記載の製造方法。
１１．前記トリアルコキシシランは、３−メタクリロキシプロピルトリメトキシシラン、Ｎ−フェニル−３−アミノプロピルトリメトキシシラン及びトリフルオロプロピルトリメトキシシランからなる群より選択される少なくとも１種である、項９又は１０に記載の製造方法。
１２．前記オルガノシラザンは、ヘキサメチルジシラザンであり、且つ、前記工程２の前記ヘキサメチルジシラザンの添加量が、前記工程１で用いる水系中性シリカスラリーを１００質量部として、５〜１５質量部である、項９〜１１のいずれかに記載の製造方法。
１３．前記濾過促進剤は、塩酸、酢酸、又はγ−ブチロラクトンである、項９〜１２のいずれかに記載の製造方法。
【発明の効果】
【００１４】
本発明のシリカ粒子は、無溶剤条件下で液状樹脂等の粘性物質と混合した際に、粘性物質への分散性に優れており、粘度の増大を抑制することができ、シリカ粒子含有組成物に、透明性、作業性、成形性を付与することができる。また、粘性物質と混合する際に、粘度の増大を抑制するために溶剤を用いる必要がなく、樹脂製品を製造する際に、溶剤を除去する工程が不要となり、容易に樹脂製品を製造することができる。
また、本発明の製造方法は、無溶剤条件下で液状樹脂等の粘性物質と混合した際に、粘性物質への分散性に優れており、粘度の増大を抑制することができるシリカ粒子を容易に製造することができる。
【発明を実施するための形態】
【００１５】
以下、本発明のシリカ粒子、シリカ粒子含有組成物、オルガノゾル及びシリカ粒子の製造方法について詳細に説明する。
【００１６】
１．シリカ粒子
本発明のシリカ粒子は、２９Ｓｉ−固体ＮＭＲスペクトルが、Ｍ、Ｔ２及びＴ３のピークを有するシリカ粒子であって、上記Ｍは、１５〜１０ｐｐｍの範囲内に化学シフトの中心値を有するピークを示し、上記Ｔ２は、−５５〜−６０ｐｐｍの範囲内に化学シフトの中心値を有するピークを示し、上記Ｔ３は、−６５〜７０ｐｐｍの範囲内に化学シフトの中心値を有するピークを示し、上記シリカ粒子を粘性物質中に含有するシリカ粒子含有組成物の、下記粘度測定方法により測定される粘度が、上記粘性物質の粘度の３０倍以下である。
［粘度測定方法］
（１）粘性物質と、シリカ粒子とを無溶剤条件下にて１：１の質量比で混合して、シリカ粒子含有組成物を調製する。
（２）Ｅ型粘度計を用いて、２５℃、回転数５ｒｐｍの条件で粘度を測定する。
【００１７】
上記特徴を有するシリカ粒子は、２９Ｓｉ−固体ＮＭＲスペクトルが、上記Ｍ、Ｔ２及びＴ３のピークを有している。ここで、Ｍは、１５〜１０ｐｐｍの範囲内に化学シフトの中心値を有するピークを示しており、オルガノシラザン由来の１官能のケイ素原子のピークである。また、Ｔ２は、−５５〜−６０ｐｐｍの範囲内に化学シフトの中心値を有するピークを示しており、テトラメチルオルトシリケート由来の３官能の、２つの酸素原子と１つの水酸基が結合したケイ素原子のピークであり、すなわち、残存シラノール基が１つであるケイ素原子のピークである。また、Ｔ３は、−６５〜７０ｐｐｍの範囲内に化学シフトの中心値を有するピークを示しており、テトラメチルオルトシリケート由来の３官能の、３つの酸素原子が結合したケイ素原子のピークであり、すなわち、残存シラノール基が０であるケイ素原子のピークである。
【００１８】
本発明のシリカ粒子は、上記Ｍ、Ｔ２及びＴ３のピークを有するので、残存シラノール基が少なく、緻密な構造を有している。このようなシリカ粒子は、上記粘度測定方法により、粘性物質と無溶剤条件下で混合されて調製されたシリカ粒子含有組成物の粘度が、シリカ粒子の混合前の粘性物質の粘度の３０倍以下となっている。このため、本発明のシリカ粒子は、無溶剤条件下で液状樹脂等の粘性物質と混合した際に、粘性物質への分散性に優れており、粘度の増大が抑制されており、作業性、成形性に優れている。また、粘性物質とシリカ粒子とを混合する際に、粘度の増大を抑制するために溶剤を用いる必要がなく、樹脂製品を製造する際に、溶剤を除去する工程が不要となり、容易に樹脂製品を製造することができる。なお、上記緻密な構造を有するシリカ粒子とは、シロキサン結合がより完全に形成され、残存するシラノール基が少ないシリカ粒子である。
【００１９】
本発明のシリカ粒子の２９Ｓｉ−固体ＮＭＲスペクトルは、上記Ｍ、Ｔ２及びＴ３のピークを有していればよいが、Ｔ１のピークを有していないことが好ましい。Ｔ１のピークを有しない場合、シリカ粒子の表面の残存シラノール基が低減され、シロキサン結合の完成度がより高い緻密なシリカ粒子となり、より高い粘性物質への分散性を示すことができる。
【００２０】
本明細書における、シリカ粒子の２９Ｓｉ−固体ＮＭＲスペクトルは、４ｍｍ  ＨＸＭＡＳプローブを備えたＪＮＭ―ＥＣＸ４００（日本電子株式会社製）を用い、固体ＮＭＲ試料管  ４ｍｍ、サンプル量  ７０μＬ、測定核種  ２９Ｓｉ（７９．４ＭＨｚ）、回転速度  ８ｋＨｚ、温度  ２１℃、測定モード  ＣＰＭＡＸ、繰り返し時間  ３．１０ｓｅｃ、積算回数  ２０００回、外部標準  シリコンゴム（−２２．３３３ｐｐｍ）の条件で測定することができる。
【００２１】
本発明のシリカ粒子は、当該シリカ粒子を粘性物質中に含有するシリカ粒子含有組成物の、下記粘度測定方法により測定される粘度が、粘性物質の粘度の３０倍以下である。
［粘度測定方法］
（１）粘性物質と、シリカ粒子とを無溶剤条件下にて１：１の質量比で混合して、シリカ粒子含有組成物を調製する。
（２）Ｅ型粘度計を用いて、２５℃、回転数５ｒｐｍの条件で粘度を測定する。
上記シリカ粒子含有組成物の粘度がこのような粘度であることにより、本発明のシリカ粒子が、無溶剤条件下で液状樹脂等の粘性物質と混合した際に、粘性物質への優れた分散性を示すことができ、シリカ粒子含有組成物の粘度の増大が抑制される。上記シリカ粒子含有組成物の粘度は、上記粘性物質の粘度の３０倍以下が好ましく、２７倍以下がより好ましい。また、上記シリカ粒子含有組成物の粘度の下限は特に限定されず、１倍以上程度であればよい。
【００２２】
上記粘性物質としては、樹脂成型品の作製に用いることができる適度な粘度を有していれば特に限定されず、樹脂成型品に通常用いられる従来公知の粘性物質を用いることができる。このような粘性物質としては、たとえば、液状樹脂が挙げられる。
【００２３】
液状樹脂としては、アクリレート、エポキシ型の樹脂等が挙げられ、これらの中でも、トリメチロールプロパントリアクリレート、ビスフェノールＡ型液状樹脂が好ましい。
【００２４】
上記液状樹脂は、単独で用いてもよいし、２種以上を混合して用いてもよい。
【００２５】
上記液状樹脂のＥ型粘度計を用いて２５℃、回転数５ｒｐｍの条件で測定される粘度は、１０〜５０００ｍＰａ・ｓが好ましく、５０〜５０００ｍＰａ・ｓがより好ましく、５０〜３０００ｍＰａ・ｓが更に好ましい。液状樹脂の上記粘度を上述の範囲とすることにより、本発明のシリカ粒子を無溶剤条件下で混合しても、より優れた分散性を示すことができる。
【００２６】
本明細書における、シリカ粒子含有組成物の粘度は、Ｅ型粘度計「ＤＶ−１ＭＣＰ」（ＢＲＯＯＫＦＩＥＬＤ社製）を用いて、２５℃、５ｒｐｍの条件で測定することができる。
【００２７】
本発明のシリカ粒子は、下記ヘイズ差測定方法により測定されるヘイズ差ΔＨが、＋３％以下であることが好ましく、２％以下であることがより好ましい。また、上記ヘイズ差ΔＨの好ましい下限は特に限定されず、基材自体と同程度であればよい。
【００２８】
［ヘイズ差測定方法］
（１）粘性物質と、シリカ粒子とを無溶剤条件下にて１：１の質量比で混合して、基材フィルム上に、５０μｍの厚みで塗布し、積層体とする。
（２）積層体のヘイズと、基材フィルムのヘイズとの差ΔＨを、下記式に基づいて算出する。
ΔＨ（％）＝（積層体のヘイズ（％））−（基材フィルムのヘイズ（％））
【００２９】
上記ヘイズの差ΔＨが上記範囲であると、基材フィルム上に上記シリカ粒子含有組成物からなるシリカ粒子含有層を形成しても、ヘイズの増大が、より抑制される。本発明のシリカ粒子は、無溶剤条件下で液状樹脂等の粘性物質と混合した際に、粘性物質への分散性に優れるので、上記ヘイズの差ΔＨを上記範囲とすることができる。
【００３０】
上記ヘイズは、ＪＩＳ  Ｋ７１３６に準拠した測定方法により、ヘイズメーター「ＮＤＨ４０００」（日本電色工業株式会社製）を用いて、シリカ粒子含有層の厚み５０μｍ、ＪＩＳ  Ｋ７１３６の条件で測定される値である。
【００３１】
２．シリカ粒子含有組成物
本発明は、また、上記シリカ粒子を、粘性物質中に含有するシリカ粒子含有組成物でもある。本発明のシリカ粒子含有組成物に用いられる粘性物質としては、上述の粘性物質を用いることができる。
【００３２】
本発明のシリカ粒子含有組成物において、シリカ粒子と粘性物質との質量比は、１：４〜４：１が好ましく、１：１．５〜１．５：１がより好ましい。シリカ粒子と粘性物質との質量比を上記範囲とすることにより、シリカ粒子含有組成物が、より優れた粘性物質への分散性を示し、且つ、粘度の増大が、より抑制される。
【００３３】
シリカ粒子含有組成物は、上記シリカ粒子、及び粘性物質の他に、他の添加剤を含有していてもよい。
【００３４】
３．オルガノゾル
本発明は、また、上記シリカ粒子、及び、有機溶媒を含有するオルガノゾルでもある。上記オルガノゾルは、上記シリカ粒子を出荷、保存等する際に、有機溶媒中に浸漬させて、シリカ粒子の表面を保護している。
【００３５】
有機溶媒としては、従来公知の有機溶媒を用いることができる。このような有機溶媒としては、例えば、アルコール、ケトン、エステル、炭化水素、エーテル等が挙げられる。アルコールとしては、メタノール、エタノール、ｎ−プロパノール、イソプロパノール、ｎ−ブタノール、ｔ−ブタノール、ペンタノール等のアルカノール；エチレングリコール、プロピレングリコール、１，４−ブタンジオール等のジオールが挙げられる。ケトンとしては、アセトン、メチルエチルケトン等のジアルキルケトンが挙げられる。エステルとしては、酢酸エチル等の酢酸エステルが挙げられる。炭化水素としては、イソオクタン、シクロヘキサン等の脂肪族炭化水素；ベンゼン、トルエン、キシレン等の芳香族炭化水素が挙げられる。エーテルとしては、ジエチルエーテル等の鎖状エーテル；ジオキサン、テトラヒドロフラン等の環状エーテルが挙げられる。
【００３６】
上記有機溶媒は、単独で用いてもよいし、２種以上を混合して用いてもよい。
【００３７】
オルガノゾル中のシリカ粒子の含有量は、オルガノゾルを１００質量％として、１０〜６０質量％が好ましく、２０〜５０質量％がより好ましい。シリカ粒子の含有量を上述の範囲とすることにより、オルガノゾル中でシリカ粒子をより保存し易くなる。
【００３８】
オルガノゾルは、上記シリカ粒子、及び、有機溶媒の他に、他の添加剤を含有していてもよい。他の添加剤としては、着色防止剤等が挙げられる。
【００３９】
４．シリカ粒子の製造方法
本発明のシリカ粒子の製造方法は、
（１）水系中性シリカスラリーに、アルコール及びトリアルコキシシランを加えて、４５℃以上、上記アルコールの沸点以下の温度で加熱する工程１、
（２）工程１で得られた液にオルガノシラザンを添加し、４５℃以上、上記アルコールの沸点以下の温度で加熱する工程２、
（３）工程２で得られた液に、水及び濾過促進剤を添加する工程３、並びに、
（４）工程３で得られた液を濾過し、乾燥させる工程４
を含む製造方法である。
以下、各工程について詳細に説明する。
【００４０】
＜工程１＞
工程１は、水系中性シリカスラリーに、アルコール及びトリアルコキシシランを加えて、４５℃以上、上記アルコールの沸点以下の温度で加熱する工程である。
【００４１】
水系中性シリカスラリーとしては特に限定されず、従来公知の方法により調製された水系中性シリカスラリーを用いることができる。このような方法としては、例えば、加水分解可能なケイ素化合物を用いてゾルゲル法によりシリカゾルを調製し、シリカスラリーとする方法を例示することができる。上記水系中性シリカスラリーとしては、より具体的には、扶桑化学工業株式会社製のクォートロンＰＬシリーズ等を用いることができる。尚、この水系中性シリカスラリーに含まれるシリカ粒子は上記方法を用いて調製されていればよく、中空状、ポーラス状等の構造であってもよい。
【００４２】
上記水系中性シリカスラリー中のシリカ粒子の一次粒子径は、５〜２００ｎｍが好ましい。水系中性シリカスラリー中のシリカ粒子の一次粒子径を上記範囲とすることにより、有機材料への分散の際に、沈降が、より生じ難い。
【００４３】
アルコールとしては、ケイ素化合物の加水分解に用いることができるアルコールであれば特に限定されず、公知のアルコールを用いることができる。このようなアルコールとしては、例えば、炭素数１０以下のアルコールが挙げられ、炭素数６以下のアルコールが好ましく、炭素数３以下のアルコールがより好ましい。上記アルコールとしては、具体的には、メタノール、エタノール、ｎ−プロパノール、イソプロピルアルコール、エチレングリコール、プロピレングリコール、１，４−ブタンジオール等を用いることができる。これらの中でも、メタノール、エタノール、ｎ−プロパノール、イソプロピルアルコールが好ましく、メタノール、イソプロピルアルコールがより好ましい。
【００４４】
工程１で調製される液中の、上記アルコールの含有量は、上記水系中性シリカスラリーを１００質量部として、１０〜１００質量部が好ましく、２０〜８０質量部がより好ましい。アルコールの含有量を上記範囲とすることにより、製造されるシリカ粒子の表面を十分に修飾することができ、無溶剤条件下で液状樹脂等の粘性物質と混合した際に、粘性物質への分散性に、より優れたシリカ粒子を調製することができる。
【００４５】
トリアルコキシシランとしては、一般式（１）
Ｓｉ（ＯＲ１）３Ｒ２      （１）
で示されるトリアルコキシシラン又はそれらの誘導体が挙げられる。上記一般式（１）において、Ｒ１は同一又は異なって、アルキル基であり、好ましくは炭素数１〜８の低級アルキル基であり、より好ましくは炭素数１〜４の低級アルキル基であり、更に好ましくは、炭素数１〜３の低級アルキル基である。具体的にはメチル基、エチル基、プロピル基、イソブチル基、ブチル基、ペンチル基、ヘキシル基等を例示でき、アルコキシ基の加水分解性に優れる観点から、Ｒ１が、メチル基であるトリメトキシシラン、エチル基であるトリエトキシシランがより好ましい。
【００４６】
上記一般式（１）において、Ｒ２は、水素、又はアルキル基である。当該アルキル基は、好ましくは炭素数１〜１２のアルキル基であり、より好ましくは炭素数２〜９のアルキル基である。また、上記アルキル基は、酸素、窒素、硫黄等のヘテロ原子を含有していてもよい。上記アルキル基は、有機官能基を有していてもよい。有機官能基としては、アクリロキシ基、メタクリロキシ基、グリドキシ基、ビニル基、フェニル基、アミノ基、フルオロ基が挙げられる。
【００４７】
上記トリアルコキシシランの好ましい具体例としては、３−アクリロキシプロピルトリメトキシシラン、３−メタクリロキシプロピルトリメトキシシラン、３−グリシドキシプロピルトリメトキシシラン、２−（３，４−エポキシシクロヘキシル）エチルトリメトキシシラン、ビニルトリメトキシシラン、フェニルトリメトキシシラン、Ｎ−フェニル−３−アミノプロピルトリメトキシシラン、トリフルオロプロピルトリメトキシシランが挙げられ、より好ましい具体例としては、３−メタクリロキシプロピルトリメトキシシラン、Ｎ−フェニル−３−アミノプロピルトリメトキシシラン、トリフルオロプロピルトリメトキシシランを好適に用いることができる。
【００４８】
上記トリアルコキシシランは、単独で用いてもよいし、２種以上を混合して用いてもよい。
【００４９】
工程１で調製される液中のトリアルコキシシランの濃度は、０．０１〜５０質量％であることが好ましく、０．０１〜２０質量％であることがより好ましい。
【００５０】
工程１で調製される液は、４５℃以上で加熱される。加熱温度が４５℃未満であると、シリカ粒子とトリアルコキシシランとの反応が不十分となるため、粘性物質への分散性が低下し、粘度の増大を抑制することができない。加熱温度の好ましい下限は、５０℃であり、より好ましい下限は、６０℃である。また、加熱温度の上限は、上記アルコールの沸点以下であり、好ましい上限は９０℃であり、より好ましい上限は８０℃である。
【００５１】
工程１での加熱時間は特に限定されず、１０〜３００分が好ましく、３０〜２４０分がより好ましく、６０〜１８０分が更に好ましく、９０〜１２０分が特に好ましい。
【００５２】
＜工程２＞
工程２は、工程１で得られた液にオルガノシラザンを添加し、４５℃以上、上記アルコールの沸点以下の温度で加熱する工程である。工程２では、工程１で得られた液に対してオルガノシラザンを添加しており、例えば、工程１において水系中性シリカスラリーに対して、アルコール、トリアルコキシシラン及びオルガノシラザンを同時に添加しても、粘性物質への分散性に優れており、シリカ粒子含有組成物に、透明性、作業性、成形性を付与することができるシリカ粒子が得られない。
【００５３】
オルガノシラザンとしては特に限定されず、公知のオルガノシラザンを用いることができる。具体的には、テトラメチルジシラザン、ヘキサメチルジシラザン、ペンタメチルジシラザン等が挙げられる。これらの中でも、工業的入手性の点で、ヘキサメチルジシラザンが好ましい。
【００５４】
上記オルガノシラザンは、単独で用いてもよいし、２種以上を混合して用いてもよい。
【００５５】
オルガノシラザンの添加量は、上記工程１で用いる水系中性シリカスラリーを１００質量部として、５〜１５質量部が好ましく、６〜９質量部がより好ましい。オルガノシラザンの添加量を上記範囲とすることにより、製造されるシリカ粒子が、粘性物質への分散性により優れ、粘度の増大を、より抑制することができる。
【００５６】
工程２で調製される液は、４５℃以上で加熱される。加熱温度が４５℃未満であると、シリカ粒子とトリアルコキシシランとの反応が不十分となるため、粘性物質への分散性が低下し、粘度の増大を抑制することができない。加熱温度の好ましい下限は、５０℃であり、より好ましい下限は、６０℃である。また、加熱温度の上限は、上記アルコールの沸点以下であり、好ましい上限は９０℃であり、より好ましい上限は８０℃である。
【００５７】
工程２での加熱時間は特に限定されず、１０〜３００分が好ましく、３０〜２４０分がより好ましい。
【００５８】
＜工程３＞
工程３は、工程２で得られた液に、水及び濾過促進剤を添加する工程である。工程３により、工程２で得られた液に水を添加することにより、疎水性シリカが析出する。また、濾過促進剤を添加することにより、後述する工程４による、析出した疎水性シリカの濾過が容易となる。
【００５９】
水の添加量は、上記工程１で用いる水系中性シリカスラリーを１００質量部として、５〜１５０質量部が好ましく、１０〜１００質量部がより好ましい。水の添加量を上記範囲とすることにより、疎水性シリカがより析出し易くなる。
【００６０】
工程３では、水に加え、アルコールを添加してもよい。工程２で得られた液にアルコールを添加することで、アルコールが析出剤として作用し、疎水性シリカがより析出し易くなる。
【００６１】
アルコールとしては、特に限定されず、メタノール、エタノール、プロパノール等の水溶性アルコール等が挙げられる。これらの中でも、疎水性シリカがより析出し易くなる点で、メタノールが好ましい。
【００６２】
アルコールの添加量は、上記工程１で用いる水系中性シリカスラリーを１００質量部として、５〜１５０質量部が好ましく、１０〜１００質量部がより好ましい。水の添加量を上記範囲とすることにより、疎水性シリカがより析出し易くなる。
【００６３】
工程３において水、及び必要に応じてアルコールを添加する際の、上記工程２で得られた液の温度は、１０〜８０℃が好ましく、２０〜６０℃がより好ましい。工程２で得られた液の温度を上記範囲とすることにより、疎水性シリカがより析出し易くなる。
【００６４】
濾過促進剤としては特に限定されず、従来公知の濾過促進剤を用いることができる。このような濾過促進剤としては、例えば、塩酸、硫酸、酢酸、リン酸、ホウ酸等の無機酸及びそれらの塩；ギ酸、酢酸、クエン酸、リンゴ酸、シュウ酸等の有機酸及びそれらの塩；γ−ブチロラクトン、ε−カプロラクタム、Ｌ−（−）−ラクチドなどの環状化合物等が挙げられる。これらの中でも、より濾過促進効果に優れる点で、塩酸、酢酸、γ−ブチロラクトンが好ましい。
【００６５】
上記濾過促進剤は、単独で用いてもよいし、２種以上を混合して用いてもよい。
【００６６】
濾過促進剤の添加量は、上記工程１で用いる水系中性シリカスラリーを１００質量部として、０．０１〜１００質量部が好ましく、０．１〜５０質量部がより好ましい。濾過促進剤の添加量を上記範囲とすることにより、より優れた濾過促進効果を示すことができる。
【００６７】
上記濾過促進剤を添加する際の液の温度は、１０〜８０℃が好ましく、２０〜６０℃がより好ましい。濾過促進剤を添加する際の液の温度を上記範囲とすることにより、より優れた濾過促進効果を示すことができる。
【００６８】
工程３では、工程２で得られた液に、水、濾過促進剤、及び必要に応じてアルコールを添加する際に、これらを同時に添加してもよいし、別々に添加してもよい。これらを別々に添加する場合の添加順序は特に限定されず、例えば、アルコール、水、濾過促進剤をこの順で、順次添加する添加順序；水、アルコール、濾過促進剤をこの順で、順次添加する添加順序；水及びアルコールを先に添加し、濾過促進剤を後で添加する添加順序等が挙げられる。
【００６９】
＜工程４＞
工程４は、工程３で得られた液を濾過し、乾燥させる工程である。
【００７０】
上記濾過としては特に限定されず、減圧濾過等の従来公知の濾過方法により濾過することができる。
【００７１】
上記乾燥方法としては特に限定されず、従来公知の乾燥方法により乾燥することができる。このような乾燥方法としては、ナウター乾燥機、コニカル乾燥機、棚段乾燥機等を用いる乾燥方法が挙げられる。
【００７２】
工程４では、上記濾過方法により濾過を行った後、乾燥前に、純水、又はメタノール水溶液で洗浄することが好ましい。
【００７３】
以上説明した工程１〜４を含む製造方法により、上述の本発明のシリカ粒子を製造することができる。本発明のシリカ粒子は、無溶剤条件下で液状樹脂等の粘性物質と混合した際に、粘性物質への分散性に優れており、粘度の増大を抑制することができ、シリカ粒子含有組成物に、透明性、作業性、成形性を付与することができる。また、粘性物質と混合する際に、粘度の増大を抑制するために溶剤を用いる必要がなく、樹脂製品を製造する際に、溶剤を除去する工程が不要となり、容易に樹脂製品を製造することができる。このため、本発明のシリカ粒子、及びシリカ粒子含有組成物は、樹脂成型品に用いられる材料として、様々な分野に用いることができる。上記シリカ粒子、及びシリカ粒子含有組成物は、例えば、ハードコート用材料、３Ｄプリンター用材料、封止用材料等として、好適に用いることができる。
【実施例】
【００７４】
以下に実施例を示して本発明を具体的に説明する。但し、本発明は実施例に限定されない。
【００７５】
（シリカ粒子の調製）
実施例１
ＰＬ−２Ｌ（１次粒子径２０ｎｍ、シリカ濃度１９．５ｗｔ％）５０ｇ、ＩＰＡ３０ｇ、３−メタクリロキシプロピルトリメトキシシラン２．５ｇを混合して撹拌し、７５℃で２時間加熱した。次いで、ヘキサメチルジシラザン３．１ｇを滴下し、更に２時間加熱した。次いで、反応液を５０℃まで冷却し、メタノール及び純水をそれぞれ１２．８ｇずつ順次添加した後、１ｍｏｌ／Ｌ塩酸水溶液を１２．８ｇ添加し、減圧濾過にて固形分を回収した。回収した固形分をメタノール水溶液で洗浄し、１２０℃で真空乾燥して、シリカ粒子を調製した。
【００７６】
実施例２
ＰＬ−７（１次粒子径７０ｎｍ、シリカ濃度２３ｗｔ％）５０ｇ、ＩＰＡ３０ｇ、Ｎ−フェニル−３−アミノプロピルトリメトキシシラン０．６５ｇを混合して撹拌し、７５℃で２時間加熱した。次いで、ヘキサメチルジシラザン４．５ｇを滴下し、更に２時間加熱した。次いで、反応液を５０℃以下まで冷却し、純水と１ｍｏｌ／Ｌ塩酸水溶液とをそれぞれ１２．８ｇずつ順次添加した後、減圧濾過にて固形分を回収した。回収した固形分を純水で洗浄し、１２０℃で真空乾燥して、シリカ粒子を調製した。
【００７７】
実施例３
ＰＬ−２Ｌ（１次粒子径２０ｎｍ、シリカ濃度１９．５ｗｔ％）５０ｇ、ＩＰＡ３０ｇ、３−メタクリロキシプロピルトリメトキシシラン２．５ｇを混合して撹拌し、７５℃で２時間加熱した。次いで、ヘキサメチルジシラザン３．１ｇを滴下し、更に２時間加熱した。次いで、反応液を５０℃まで冷却し、メタノール及び純水をそれぞれ１２．８ｇずつ順次添加した後、１ｍｏｌ／Ｌ塩酸水溶液を１２．８ｇ添加し、減圧濾過にて固形分を回収し、１２０℃で真空乾燥して、シリカ粒子を調製した。
【００７８】
比較例１
ＰＬ−２Ｌ（１次粒子径２０ｎｍ、シリカ濃度１９．５ｗｔ％）５０ｇ、ＩＰＡ３０ｇ、３−メタクリロキシプロピルトリメトキシシラン２．５ｇを混合して撹拌し、４０℃で２０時間加熱した。次いで、ヘキサメチルジシラザン３．１ｇを滴下し、更に２０時間加熱した。次いで、反応液にメタノール及び純水をそれぞれ１２．８ｇずつ順次添加した後、１ｍｏｌ／Ｌ塩酸水溶液を１２．８ｇ添加し、減圧濾過にて固形分を回収した。回収した固形分をメタノール水溶液で洗浄し、１２０℃で真空乾燥して、シリカ粒子を調製した。
【００７９】
比較例２
ＰＬ−２Ｌ（１次粒子径２０ｎｍ、シリカ濃度１９．５ｗｔ％）５０ｇ、ＩＰＡ３０ｇ、１ｍｏｌ／Ｌ塩酸水溶液２．２ｇを混合撹拌し、ｐＨを３．４に調整した。次いで、３−メタクリロキシプロピルトリメトキシシラン２．５ｇを混合して撹拌し、７５℃で２時間加熱した。次いで、ヘキサメチルジシラザン３．１ｇを滴下し、更に２時間加熱した。次いで、反応液を５０℃まで冷却し、メタノール及び純水をそれぞれ１２．８ｇずつ順次添加した後、１ｍｏｌ／Ｌ塩酸水溶液を１２．８ｇ添加し、減圧濾過にて固形分を回収した。回収した固形分をメタノール水溶液で洗浄し、１２０℃で真空乾燥して、シリカ粒子を調製した。
【００８０】
比較例３
ＰＬ−２Ｌ（１次粒子径２０ｎｍ、シリカ濃度１９．５ｗｔ％）５０ｇ、２８％アンモニア水溶液１．０ｇを混合撹拌し、ｐＨを１０．６に調整した。次いで、３−メタクリロキシプロピルトリメトキシシラン２．５ｇを混合して撹拌し、７５℃で２時間加熱した。次いで、ヘキサメチルジシラザン３．１ｇを滴下し、更に２時間加熱した。次いで、反応液を５０℃まで冷却し、メタノール及び純水をそれぞれ１２．８ｇずつ順次添加した後、１ｍｏｌ／Ｌ塩酸水溶液を１２．８ｇ添加し、減圧濾過にて固形分を回収した。回収した固形分をメタノール水溶液で洗浄し、１２０℃で真空乾燥して、シリカ粒子を調製した。
【００８１】
比較例４
ＰＬ−２Ｌ（１次粒子径２０ｎｍ、シリカ濃度１９．５ｗｔ％）５０ｇ、ＩＰＡ３０ｇ、３−メタクリロキシプロピルトリメトキシシラン２．５ｇ、及びヘキサメチルジシラザン３．１ｇを混合して撹拌し、７５℃で４時間加熱した。次いで、ヘキサメチルジシラザン３．１ｇを滴下し、更に２時間加熱した。次いで、反応液を５０℃まで冷却し、メタノール及び純水をそれぞれ１２．８ｇずつ順次添加した後、１ｍｏｌ／Ｌ塩酸水溶液を１２．８ｇ添加し、減圧濾過にて固形分を回収した。回収した固形分をメタノール水溶液で洗浄し、１２０℃で真空乾燥して、シリカ粒子を調製した。
【００８２】
比較例５
市販の酸性コロイダルシリカ１００ｇ（シリカ濃度２０ｗｔ％）、ＩＰＡ１５６ｇ、３−メタクリロキシプロピルトリメトキシシラン１．０ｇを混合して、７０℃で５時間加熱した。次いで、ヘキサメチルジシラザン１２．０ｇを添加して、更に３時間加熱した。次いで、１２０℃で真空乾燥して、シリカ粒子を調製した。
【００８３】
比較例６
ＰＬ−２Ｌ（１次粒子径２０ｎｍ、シリカ濃度１９．５ｗｔ％）５０ｇ、メタノール５．５ｇ、１０％酢酸水溶液０．６ｇ、３−メタクリロキシプロピルトリメトキシシラン５．０ｇを混合して撹拌し、７５℃で６時間加熱した。次いで、反応液を５０℃まで冷却し、減圧濾過にて固形分を回収した。回収した固形分を純水で洗浄し、１２０℃で真空乾燥して、シリカ粒子を調製した。
【００８４】
（シリカ粒子含有組成物の調製）
実施例及び比較例で得られたシリカ粒子の粉末２．０ｇ、及び、表１に示す液状樹脂２．０ｇを秤量し、撹拌・脱泡装置「ＫＫ−３００ＳＳ」（クラボウ製）を用いて混合処理を行い、シリカ粒子含有組成物を調製した。
【００８５】
（積層体の作製）
上述のようにして得られたシリカ粒子含有組成物を厚み１２５μｍのＰＥＴフィルム（全光線透過率（Ｔ．Ｔ）＝８９．７％、ヘイズ（Ｈａｚｅ）＝０．４）上に、アプリケーターを用いて５０μｍの膜厚で塗膜して、シリカ粒子含有層を形成し、積層体を作製した。
【００８６】
実施例及び比較例で得られたシリカ粒子、シリカ粒子含有組成物、及び積層体の特性を、以下の方法により測定した。なお、シリカ粒子含有組成物、及び積層体については、比較のために、シリカ粒子を添加する前の液状樹脂を用いて、同じ測定を行った。
【００８７】
［２９Ｓｉ−固体ＮＭＲスペクトル］
シリカ粒子の２９Ｓｉ−固体ＮＭＲスペクトルを、４ｍｍ  ＨＸＭＡＳプローブを備えたＪＮＭ―ＥＣＸ４００（日本電子株式会社製）を用い、固体ＮＭＲ試料管  ４ｍｍ、サンプル量  ７０μＬ、測定核種  ２９Ｓｉ（７９．４ＭＨｚ）、回転速度  ８ｋＨｚ、温度  ２１℃、測定モード  ＣＰＭＡＸ、繰り返し時間  ３．１０ｓｅｃ、積算回数  ２０００回、外部標準  シリコンゴム（−２２．３３３ｐｐｍ）の条件で測定した。
【００８８】
［ＭＥＫ分散性］
シリカ粒子５ｇと、ＭＥＫ５ｇとを混合してオルガノゾルを調製し、オルガノゾルの外観を目視で観察した。
【００８９】
［粘度］
シリカ含有組成物の２５℃の粘度を、Ｅ型粘度計「ＤＶ−１ＭＣＰ」（ＢＲＯＯＫＦＩＥＬＤ社製）を用いて、５ｒｐｍ、及び５０ｒｐｍの条件で測定した。
【００９０】
［ヘイズ］
積層体のヘイズを、ヘイズメーター「ＮＤＨ４０００」（日本電色工業株式会社製）を用いて、ＪＩＳ  Ｋ７１３６の条件で測定した。
［全光線透過率］
積層体の全光線透過率を、ヘイズメーター「ＮＤＨ４０００」（日本電色工業株式会社製）を用いて、ＪＩＳ  Ｋ７１３６−１の条件で測定した。
【００９１】
結果を表１に示す。
【００９２】
【表１】
2018016502.tif 000002